【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
耐熱性金属酸化物担体上に担持された白金族金属を含有するウォッシュコートを含み、かつ、さらに、分子ふるい粒子を含む触媒組成物であって、９０％を超える前記分子ふるい粒子が１μｍより大きい粒径及び５０ミクロン未満のｄ５０を有することを特徴とする触媒組成物。
【請求項２】
前記白金族金属の一部が、分子ふるい粒子上に担持されていることを特徴とする請求項１に記載の触媒組成物。
【請求項３】
９５％を超える、より好ましくは９６％を超える前記分子ふるい粒子が、１μｍより大きい粒径を有することを特徴とする請求項１又は２に記載の触媒組成物。
【請求項４】
前記分子ふるい粒子が、結合剤と混合された噴霧乾燥粒子であることを特徴とする請求項１〜３の何れか一項に記載の触媒組成物。
【請求項５】
前記白金族金属が、白金及びパラジウムを含有することを特徴とする請求項１〜４の何れか一項に記載の触媒組成物。
【請求項６】
前記分子ふるい粒子の９０％を超える粒子が、１μｍより大きいサイズを有する一次結晶を有することを特徴とする請求項１〜５の何れか一項に記載の触媒組成物。
【請求項７】
前記分子ふるい粒子が、標準的な酸化触媒スラリーの製造時の物理的一体性が保持され、凝集状態が維持される一次結晶の凝集体であることを特徴とする請求項１〜６の何れか一項に記載の触媒組成物。
【請求項８】
前記分子ふるい粒子成分が、１μｍより大きい粒子を約９６％及び、２μｍより大きい粒子を約９５％含有することを特徴とする請求項１〜７の何れか一項に記載の触媒組成物。
【請求項９】
前記分子ふるい粒子成分が、約１μｍ〜１０μｍの範囲にある粒子を９６％含有することを特徴とする請求項１〜８の何れか一項に記載の触媒組成物。
【請求項１０】
前記分子ふるい粒子が、フォージャサイト、チャバサイト、クリノプチロライト、モルデナイト、シリカライト、ゼオライトＸ、ゼオライトＹ、超安定ゼオライトＹ、ＺＳＭ−５、ＺＳＭ−１２、ＳＳＺ−１３、ＳＡＰＯ−５、ＳＡＰＯ−３７、オフレタイト、ベータゼオライト及びそれらの組み合わせからなる群から選択されるゼオライトであることを特徴とする請求項１〜９の何れか一項に記載の触媒組成物。
【請求項１１】
前記ゼオライトが、Ｈ−ベータであることを特徴とする請求項１〜１０の何れか一項に記載の触媒組成物。
【請求項１２】
前記ゼオライトが、モノモーダルな粒径分布を有することを特徴とする請求項１〜１１の何れか一項に記載の触媒組成物。
【請求項１３】
ハイドロカーボン、一酸化炭素及び、窒素酸化物を含有するリーンバーンエンジンからの排気ガス処理用の触媒物品であって、長さ、入口端及び出口端を有する担体基材と、該担体上の酸化触媒物質を有し、前記酸化触媒物質は、請求項１〜１２の何れか一項に記載の前記ウォッシュコートを含有することを特徴とする触媒物品。
【請求項１４】
前記物品が、ＬＮＴ、ＤＯＣ及びＣＳＦからなる群から選択されることを特徴とする請求項１３に記載の触媒物品。
【請求項１５】
前記排気ガスを、請求項１３又は１４に記載の触媒物品上を流す工程を有することを特徴とするハイドロカーボン、一酸化炭素及び窒素酸化物を含有するリーンバーンエンジンからの排気ガスの処理方法。
【手続補正２】
【補正対象書類名】明細書
【補正対象項目名】００１２
【補正方法】変更
【補正の内容】
【００１２】
本発明の第１の態様は、触媒組成物に関する。様々な実施形態を以下に示す。実施形態１は、分子ふるい粒子と、さらに、耐火性の金属酸化物担体上に担持された白金族金属を含有する触媒組成物であって、分子ふるい粒子の９０％を超える粒子が、１μｍより大きな粒径と、５０ミクロン未満のｄ５０を有する触媒組成物に関する。実施形態２は、実施形態１の変形例であって、白金族金属の一部が、分子ふるい粒子上に担持されているものに関する。実施形態３は、実施形態１又は２の変形例であって、分子ふるい粒子の９５％を超える粒子が、１μｍより大きな粒径を有するものに関する。
【手続補正３】
【補正対象書類名】明細書
【補正対象項目名】００１３
【補正方法】変更
【補正の内容】
【００１３】
実施形態４は、実施形態１〜３の変形例であって、分子ふるい粒子の９６％を超える粒子が１μｍより大きな粒径を有するものに関する。実施形態５は、実施形態１〜４の変形例であって、分子ふるい粒子が、結合剤と混合された噴霧乾燥粒子であることを特徴とする。実施形態６は、実施形態１〜５の変形例であって、白金族金属が、白金とパラジウムを含むことを特徴とする。実施形態７は、実施形態１〜６の変形例であって、分子ふるい粒子の９０％を超える粒子が、１μｍより大きなサイズを有する一次結晶を有することを特徴とする。実施形態８は、実施形態１〜７の変形例であって、分子ふるい粒子が、標準的な酸化触媒スラリー製造時の物理的一体性が保持され、凝集状態が維持された一次結晶の凝集体であることを特徴とする。実施形態９は、実施形態１〜８の変形例であって、分子ふるい粒子成分が、１μｍよりも大きな粒子を約９６％、２μｍより大きな粒子を約９５％含有することを特徴とする。
【手続補正４】
【補正対象書類名】明細書
【補正対象項目名】００１４
【補正方法】変更
【補正の内容】
【００１４】
実施形態１０は、実施形態１〜９の変形例であって、分子ふるい粒子成分が、約１μｍ〜１０μｍの範囲にある粒子を９６％含有することを特徴とする。実施形態１１は、実施形態１〜１０の変形例であって、さらに、微結晶を保持する結合剤も一緒に含有することを特徴とする。
【手続補正５】
【補正対象書類名】明細書
【補正対象項目名】００１９
【補正方法】変更
【補正の内容】
【００１９】
本発明の実施形態は、触媒組成物、分子ふるいを含む触媒物品、排気ガスシステム、そのような触媒物品を使用する排気ガスからの汚染物質を軽減する方法に関する。触媒物品は、内燃機関からのＨＣ、ＣＯ及びＮＯｘを破壊するのに効果的である。具体的な実施形態は、触媒組成物、触媒物品、上述のリーンバーンエンジンからの排気ガスを処理するためのシステムに関する。触媒組成物は、耐火性金属酸化物担体上に担持された白金族金属を含有し、さらに、分子ふるい粒子の９０％を超える粒子が、１μｍより大きい粒径を有する多孔性分子ふるい粒子を含有する。いくつかの実施形態においては、分子ふるい粒子サイズは、８０ミクロン未満のｄ５０を有する。一以上の実施形態においては、分子ふるい粒子は、８０、７０、６０、５５、５０、４５、４０、３５、３０、２５、２０、１５又は１０ミクロン未満のｄ５０を有する。具体的な実施形態においては、分子ふるい粒子サイズは、５０ミクロン未満のｄ５０を有する。具体的な実施形態においては、分子ふるい粒子の９５％を超える粒子が、１μｍより大きい粒径を有し、より具体的な実施形態においては、分子ふるい粒子の９６％を超える粒子が、１μｍより大きい粒径を有し、さらにより具体的な実施形態においては、１μｍより大きい約９６％の粒子と、２μｍより大きい約８５％の粒子を含む。非常に具体的な実施形態においては、分子ふるい粒子成分は、約９６％の粒子が５μｍ以内の平均粒径を有し、平均粒径は、約５μｍより大きい。一以上の実施形態においては、分子ふるい粒子成分は、約１μｍ〜１０μｍの範囲に９６％の粒子を有する。一以上の実施形態によると、分子ふるい成分の平均粒径が、約１５μｍより大きく、分子ふるい粒子の約９０％が、１５μｍ以内の平均粒径を有する。
【手続補正６】
【補正対象書類名】明細書
【補正対象項目名】００２０
【補正方法】変更
【補正の内容】
【００２０】
一以上の実施形態によると、白金族金属の一部が、分子ふるい粒子上に担持されている。一以上の実施形態においては、ＰＧＭは、分子ふるい粒子上に意図的に分散されないが、当業者によって理解されるように、触媒物品を製造する間の、基材に塗布されるウォッシュコートを形成するためのスラリーを加工する間には、ＰＧＭの一定量は、分子ふるい粒子上に担持される。